(57)【特許請求の範囲】
【請求項１】
金属材マトリックス；
前記金属材マトリックス上に形成され、下記の化学式１で表される化合物を含有する皮膜；
前記皮膜上に形成された波長変換層；および
前記波長変換層上に形成されたトップコートを含む、表面処理された基材であって、
前記波長変換層は、アルミニウム（Ａｌ）、クロム（Ｃｒ）、チタニウム（Ｔｉ）、金（Ａｕ）、モリブデン（Ｍｏ）、銀（Ａｇ）、マンガン（Ｍｎ）、ジルコニウム（Ｚｒ）、パラジウム（Ｐｄ）、白金（Ｐｔ）、コバルト（Ｃｏ）、カドミウム（Ｃｄ）、または銅（Ｃｕ）を含む金属、および前記金属のイオンからなる群から選択される１種以上を含み、
前記皮膜の平均厚さは、５０ｎｍ〜２μｍであり、
前記波長変換層の平均厚さは、５ｎｍ〜２００ｎｍである、表面処理された基材：
［化学式１］
Ｍ（ＯＨ）ｍ
前記化学式１において、
Ｍは、Ｎａ、Ｋ、Ｍｇ、Ｃａ、およびＢａからなる群から選択される１種以上を含み、
ｍは、１または２である。
【請求項２】
トップコート上に存在する任意の領域（横１ｃｍおよび縦１ｃｍ）に含まれる任意の３点は、
各地点間の平均色座標偏差（ΔＬ＊、Δａ＊、Δｂ＊）がΔＬ＊＜０．５、Δａ＊＜０．７およびΔｂ＊＜０．６の中の一つ以上の条件を満足する、請求項１に記載の表面処理された基材。
【請求項３】
金属材マトリックスはステンレス鋼またはチタニウム（Ｔｉ）をさらに含む、請求項１または２に記載の表面処理された基材。
【請求項４】
金属材マトリックスを水酸化溶液に浸漬することにより、金属材マトリックス上に、下記の化学式１で表される化合物を含有する皮膜を形成する段階；
前記皮膜上に波長変換層を形成する段階；および
前記波長変換層上にトップコートを形成する段階を含む、基材の表面処理方法であって、
前記波長変換層は、アルミニウム（Ａｌ）、クロム（Ｃｒ）、チタニウム（Ｔｉ）、金（Ａｕ）、モリブデン（Ｍｏ）、銀（Ａｇ）、マンガン（Ｍｎ）、ジルコニウム（Ｚｒ）、パラジウム（Ｐｄ）、白金（Ｐｔ）、コバルト（Ｃｏ）、カドミウム（Ｃｄ）、または銅（Ｃｕ）を含む金属、および前記金属のイオンからなる群から選択される１種以上を含み、
前記皮膜の平均厚さは、５０ｎｍ〜２μｍであり、
前記波長変換層の平均厚さは、５ｎｍ〜２００ｎｍであり、
前記水酸化溶液の温度が、９５℃〜１１０℃である、基材の表面処理方法：
［化学式１］
Ｍ（ＯＨ）ｍ
前記化学式１において、
Ｍは、Ｎａ、Ｋ、Ｍｇ、Ｃａ、およびＢａからなる群から選択される１種以上を含み、
ｍは、１または２である。
【請求項５】
水酸化溶液は、ＮａＯＨ、ＫＯＨ、Ｍｇ（ＯＨ）２、Ｃａ（ＯＨ）２、およびＢａ（ＯＨ）２からなる群から選択される１種以上を含む、請求項４に記載の基材の表面処理方法。
【請求項６】
水酸化溶液の濃度は、１重量％〜４０重量％である、請求項５に記載の基材の表面処理方法。
【請求項７】
金属材マトリックス上に皮膜を形成する段階は、
金属材マトリックスをＮ１濃度の水酸化溶液で浸漬する第１浸漬段階；および
金属材マトリックスをＮｎ濃度の水酸化溶液で浸漬する第ｎ浸漬段階を含み、
第１浸漬段階および第ｎ浸漬段階において、水酸化溶液の濃度はそれぞれ独立的に下記の数学式１および２の条件を満足し、ｎは２以上６以下の整数である、請求項４〜６のいずれか１項に記載の基材の表面処理方法：
［数学式１］
８≦Ｎ１≦２５
［数学式２］
｜Ｎｎ−１−Ｎｎ｜  ＞３
前記数学式１および２において、
Ｎ１およびＮｎは各段階別水酸化溶液の濃度を表し、単位は重量％である。
【請求項８】
波長変換層を形成する段階は、真空蒸着、スパッタリング、イオンメッキ、またはイオンビーム蒸着によって遂行される、請求項４〜７のいずれか１項に記載の基材の表面処理方法。
【請求項９】
金属材マトリックス上に皮膜を形成する段階の前に、表面を前処理する段階；および
金属材マトリックス上に皮膜を形成する段階の後に、リンシングする段階のうちいずれか一つ以上の段階をさらに含む、請求項４〜８のいずれか１項に記載の基材の表面処理方法。
【発明の詳細な説明】
【技術分野】
【０００１】
本発明は腐食抵抗性が優秀で、表面に色相を発色する表面処理された基材およびこのための基材の表面処理方法に関するものである。
【背景技術】
【０００２】
マグネシウムは実用金属のうち超軽量金属に属する金属で、耐摩耗性が優秀で、日光に強く、環境にやさしいが、多様な色相具現が難しいという問題がある。また、電気化学的に最も低く、きわめて活性的な金属であるため、発色処理がなされていない場合、大気中または溶液中での腐食が非常に早く進行されるため、産業への応用が非常に困難であるという問題がある。
【０００３】
最近の産業全般にわたる軽量化の傾向によってマグネシウム産業が注目を浴びている中、モバイルフォンケース部品などの電気、電子部品材料分野で金属質感外装材がトレンドになり、マグネシウムのこのような問題点を改善しようとする研究が活発に行われている。
【０００４】
その結果、大韓民国公開特許第２０１１−００１６７５０号はマグネシウム合金からなる基材の表面に金属質感の具現および耐腐食性確保のために金属含有物質を乾式コーティングした後、ゾルゲルコーティングするＰＶＤ−ゾルゲル法を提示しており、大韓民国公開特許第２０１１−０１３４７６９号は化学研磨を利用してマグネシウムを含む基材の表面に光沢を付与し、顔料が溶解された塩基性電解液に前記基材を陽極酸化させて表面を発色させる陽極酸化法を提示している。
【０００５】
しかし、前記ＰＶＤ−ゾルゲル法の場合、基材表面に金属質感は具現されるものの、多様な色相の具現が難しいという問題がある。また、陽極酸化法を利用して発色処理する場合、基材表面には不透明な酸化膜が形成されるだけでなく、金属固有の金属質感の具現が困難であるという問題がある。
【０００６】
したがって、マグネシウムを含む基材の実用化のためには前記基材の表面を化学的、電気化学的または物理的に処理して腐食抵抗性を向上させるとともに、表面に所望の色相を具現できる技術が切に求められている。
【発明の概要】
【発明が解決しようとする課題】
【０００７】
本発明の目的は腐食抵抗性が優秀で、表面に色相を発色する表面処理された基材を提供することにある。
【０００８】
本発明の他の目的は前記基材を製造するための基材の表面処理方法を提供することにある。
【課題を解決するための手段】
【０００９】
前記目的を達成するために、
本発明は、一つの実施例において、
金属材マトリックス；
前記金属材マトリックス上に形成され、下記の化学式１で表される化合物を含有する皮膜；
前記皮膜上に形成された波長変換層；および
前記波長変換層上に形成されたトップコートを含む表面処理された基材を提供する：
［化学式１］
Ｍ（ＯＨ）ｍ
前記化学式１において、
Ｍは、Ｎａ、Ｋ、Ｍｇ、ＣａおよびＢａからなる群から選択される１種以上を含み、
ｍは、１または２である。
また、本発明は他の一つの実施例において、
金属材マトリックス上に皮膜を形成する段階；
前記皮膜上に波長変換層を形成する段階；および
前記波長変換層上にトップコートを形成する段階を含む基材の表面処理方法を提供する。
【発明の効果】
【００１０】
本発明に係る表面処理された基材は、金属材マトリックス上に均一な厚さの皮膜を含んで耐食性を向上させることができるだけでなく、表面に均一に具現することができる。また、前記皮膜上に波長変換層およびトップコートを順次含むことによって、皮膜によって具現された色相が変色することなく基材の耐スクラッチ性および耐久性を向上させることができる利点がある。
【図面の簡単な説明】
【００１１】
【図１】図１は、一つの実施例において、透過電子顕微鏡を利用して浸漬時間による皮膜の厚さを測定したイメージである：このとき、Ａは浸漬時間が１０分である基材で、Ｂは浸漬時間が１７０分である基材、Ｃは浸漬時間が２４０分である基材である。
【図２】図２は、一つの実施例において、透過電子顕微鏡を利用してクロム（Ｃｒ）層を含む表面処理された基材を撮影したイメージである：このとき、Ｄ１はクロム層の厚さで、その値は約１０ｎｍである。
【図３】図３は、一つの実施例において、透過電子顕微鏡を利用してアルミニウム（Ａｌ）層を含む表面処理された基材を撮影したイメージである：このとき、Ｄ２はアルミニウム層の厚さで、その値は約１３ｎｍである。
【発明を実施するための形態】
【００１２】
本発明は、多様な変更を加えることができ、様々な実施例を有することができるところ、特定実施例を図面に例示して詳細に説明する。
【００１３】
しかし、これは本発明を特定の実施形態に限定しようとするものではなく、本発明の思想および技術範囲に含まれるすべての変更、均等物乃至代替物を含むものと理解されるべきである。
【００１４】
本発明において、「含む」または「有する」などの用語は、明細書上に記載された特徴、数字、段階、動作、構成要素、部品またはこれらを組み合わせたものが存在することを指定しようとするものであり、一つまたはそれ以上の他の特徴や数字、段階、動作、構成要素、部品またはこれらを組み合わせたものなどの存在または付加可能性をあらかじめ排除しないものと理解されるべきである。
【００１５】
また、本発明で添付された図面は説明の便宜のために拡大または縮小して図示されたものと理解されるべきである。
【００１６】
以下、本発明について図面を参照して詳細に説明するが、図面符号にかかわらず同一であるか対応する構成要素に対しては同じ参照番号を付与し、これに対する重複する説明は省略する。
【００１７】
本発明において、「色座標」とは、ＣＩＥ（国際照明委員会、Ｃｏｍｍｏｓｓｉｏｎ  Ｉｎｔｅｒｎａｔｉｏｎａｌ  ｄｅ  ｌ「Ｅｃｌａｉｒａｇｅ）で規定した色相値であるＣＩＥ色空間での座標を意味し、ＣＩＥ色空間での任意の位置は、Ｌ＊、ａ＊、ｂ＊の三つの座標値で表現され得る。
【００１８】
ここで、Ｌ＊値は明度を表すもので、Ｌ＊＝０であれば黒色（ｂｌａｃｋ）を表わし、Ｌ＊＝１００であれば白色（ｗｈｉｔｅ）を表わす。また、ａ＊値は該当色座標を有する色が純粋な赤色（ｐｕｒｅ  ｍａｇｅｎｔａ）と純粋な緑色（ｐｕｒｅ  ｇｒｅｅｎ）のうちいずれに偏ったかを表わし、ｂ＊値は該当色座標を有する色が純粋な黄色（ｐｕｒｅ  ｙｅｌｌｏｗ）と純粋な青色（ｐｕｒｅ  ｂｌｕｅ）のうちいずれに偏ったかを表わす。
【００１９】
具体的に、前記ａ＊値は、−ａ〜＋ａの範囲を有し、ａ＊の最大値（ａ＊ｍａｘ）は純粋な赤色（ｐｕｒｅ  ｍａｇｅｎｔａ）を表わし、ａ＊の最小値（ａ＊ｍｉｎ）は純粋な緑色（ｐｕｒｅ  ｇｒｅｅｎ）を表わす。例えば、ａ＊値が負数であれば純粋な緑色に偏った色相であり、正数であれば純粋な赤色に偏った色相を意味する。ａ＊＝８０とａ＊＝５０を比較した時、ａ＊＝８０がａ＊＝５０より純粋な赤色に近く位置することを意味する。また、前記ｂ＊値は、−ｂ〜＋ｂの範囲を有する。ｂ＊の最大値（ｂ＊ｍａｘ）は純粋な黄色（ｐｕｒｅ  ｙｅｌｌｏｗ）を表わし、ｂ＊の最小値（ｂ＊ｍｉｎ）は純粋な青色（ｐｕｒｅ  ｂｌｕｅ）を表わす。例えば、ｂ＊値が負数であれば純粋な黄色に偏った色相であり、正数であれば純粋な青色に偏った色相を意味する。ｂ＊＝５０とｂ＊＝２０を比較した時、ｂ＊＝８０がｂ＊＝５０より純粋な黄色に近く位置することを意味する。
【００２０】
さらに、本発明において、「色偏差」または「色座標偏差」とは、ＣＩＥ色空間における二色間の距離を意味する。すなわち、距離が遠いと色相差が大きく、距離が近いほど色相差が殆どないことを意味し、これは下記の数学式３で表されるΔＥ＊で表示することができる：
【００２１】
【数１】
0006286562.tif 000002
【００２２】
これとともに、本発明において、「波長変換層」とは、光の反射、屈折、散乱、回折などを調節して入射される光の波長を制御する層であって、皮膜で屈折および／または散乱された光のトップコートで追加的に屈折および散乱することを最小化するとともに反射させる役割を有する。
【００２３】
最後に、本発明で単位「Ｔ」は、マグネシウムを含む基材の厚さを表わすものであって、単位「ｍｍ」と同一であり得る。
【００２４】
本発明は表面処理された基材およびこのための基材の表面処理方法を提供する。
【００２５】
従来、金属材に色相を具現する方法としては、金属含有物質や顔料などを利用してマグネシウム表面をコーティングするＰＶＤ−ゾルゲル法、陽極酸化法などが知られている。しかし、前記方法はマグネシウムの耐久性が低下する恐れがあり、多様な色相を具現し難い。また、コーティングされる皮膜層が容易に剥離されて信頼性を満足させない問題点がある。
【００２６】
このような問題点を克服するために、本発明は水酸化溶液に金属材マトリックスを浸漬した後、波長変換層およびトップコートを順次積層させて製造される表面処理された基材を提案する。本発明に係る前記基材は金属材マトリックス上に皮膜、波長変換層およびトップコートを順次含んで基材表面に色相を均一に発色させるとともに、基材の耐スクラッチ性および耐久性を向上させることができる利点がある。
【００２７】
以下、本発明をより具体的に説明する。
本発明は、一つの実施例において、
金属材マトリックス；
前記金属材マトリックス上に形成され、下記の化学式１で表される化合物を含有する皮膜；
前記皮膜上に形成された波長変換層；および
前記波長変換層上に形成されたトップコートを含む表面処理された基材を提供する：
［化学式１］
Ｍ（ＯＨ）ｍ
前記化学式１において、
Ｍは、Ｎａ、Ｋ、Ｍｇ、ＣａおよびＢａからなる群から選択される１種以上を含み、
ｍは、１または２である。
【００２８】
本発明に係る表面処理された基材は、金属材マトリックス上に皮膜を含み、前記皮膜上に波長変換層およびトップコートを順次積層した構造を有することができ、このような積層構造は金属材マトリックスの一面または両面に形成され得る。このとき、前記皮膜は金属材マトリックス上に位置して色相を具現する役割を遂行し、前記最外郭層であるトップコートは基材の耐スクラッチ性および耐久性を向上させる役割を遂行することができるが、金属材マトリックス上に皮膜とトップコートだけを形成する場合、皮膜によって具現された色相がトップコートによって変色する問題がある。しかし、本発明に係る表面処理された基材は、皮膜とトップコートの間に波長変換層を形成することによって、トップコートによる変色を防止することができる。
【００２９】
このとき、前記波長変換層としては、皮膜で屈折および／または散乱された光が追加的にトップコートで屈折および散乱することを最小化させ、光反射を誘導することによって、皮膜によって発色された色相を維持できるものであれば、その種類や形態は特に制限なく用いることができる。具体的に前記波長変換層は、アルミニウム（Ａｌ）、クロム（Ｃｒ）、チタニウム（Ｔｉ）、金（Ａｕ）、モリブデン（Ｍｏ）、銀（Ａｇ）、マンガン（Ｍｎ）、ジルコニウム（Ｚｒ）、パラジウム（Ｐｄ）、白金（Ｐｔ）、コバルト（Ｃｏ）、カドミウム（Ｃｄ）または銅（Ｃｕ）を含む金属、および前記金属のイオンからなる群から選択される１種以上を含むことができ、具体的には金属であるクロム（Ｃｒ）を含むことができる。また、前記金属は、金属粒子の形態を有することができ、波長変換層形成過程にて窒素ガス、エタンガス、酸素ガスなどと反応して金属窒化物、金属酸化物、金属炭化物などの多様な形態を含むことができる。さらに、前記波長変換層は金属が皮膜上稠密に積層されて表面をすべて覆う連続層、または皮膜上に金属が散開された形態の不連続層であり得る。
【００３０】
また、前記波長変換層の平均厚さは、皮膜によって発色される色相の変色を防止できれば、特に制限されない。具体的に前記平均厚さは５ｎｍ〜２００ｎｍの条件を満足することができる。より具体的には、５ｎｍ〜１５０ｎｍ、１０ｎｍ〜１００ｎｍ、５ｎｍ〜２０ｎｍ、１０ｎｍ〜１５ｎｍ、２０ｎｍ〜４０ｎｍ、１０ｎｍ〜３０ｎｍ、または３０ｎｍ〜５０ｎｍであり得る。
【００３１】
図２および図３を参照すると、金属材マトリックス上に皮膜、波長変換層およびトップコートが順次積層された構造を有し、前記波長変換層はクロム（Ｃｒ）またはアルミニウム（Ａｌ）を含む本発明に係る表面処理された基材を透過電子顕微鏡撮影した結果、各波長変換層の平均厚さはそれぞれ約１０ｎｍおよび１３ｎｍであることを確認することができる。
【００３２】
さらに、本発明に係る表面処理された基材において、トップコート上に存在する任意の領域（横１ｃｍおよび縦１ｃｍ）に含まれる任意の３点は、各点間の平均色座標偏差（ΔＬ＊、Δａ＊、Δｂ＊）が、ΔＬ＊＜０．５、Δａ＊＜０．７およびΔｂ＊＜０．６の中の一つ以上の条件を満足することができる。
【００３３】
具体的には本発明に係る表面処理された基材は、前記条件のうち２以上を満足させることができ、より具体的には前記条件をすべて満足させることができる。
【００３４】
一つの実施例において、金属材マトリックスである１ｃｍ×１ｃｍの試片を１００℃、１０重量％ＮａＯＨ水溶液で８５分間浸漬し、波長変換層およびトップコートを順次形成した後、試片上に存在する任意の３地点に対してＣＩＥ色空間での色座標を測定した。その結果、試片の平均色座標偏差は０．１４≦ΔＬ＊＜０．３４、０．０２≦Δａ＊＜０．３４および０．３４≦Δｂ＊＜０．４０で、前記条件をすべて満足した。また、測定値から導き出されるΔＥ＊は０．４２４≦ΔＥ＊＜０．５７８で、色座標の平均偏差が顕著に小さいことを確認することができる。これは本発明に係る表面処理された基材の色相が均一であることを意味する（実験例３参照）。
【００３５】
一方、前記表面処理された基材の皮膜は、表面に入射される光を散乱および屈折させることができるものであれば特に制限されない。具体的に前記皮膜は、ナトリウム水酸化物（ＮａＯＨ）、カリウム水酸化物（ＫＯＨ）、マグネシウム水酸化物（Ｍｇ（ＯＨ）２）、カルシウム水酸化物（Ｃａ（ＯＨ）２）およびバリウム水酸化物（Ｂａ（ＯＨ）２）の中のいずれか一つ以上を含むことができ、より具体的にはマグネシウム水酸化物（Ｍｇ（ＯＨ）２）を含むことができる（実験例２参照）。
【００３６】
また、前記皮膜の平均厚さは特に制限されないが、具体的には５０ｎｍ〜２μｍ、より具体的には１００ｎｍ〜１μｍであり得る。本発明に係る表面処理された基材に具現される色相は、基材表面に入射される光の性質を利用したものであって、基材表面に入射光を散乱および屈折させる皮膜を均一に形成することによって均一な色相を具現することができる。このとき、本発明は、前記厚さ範囲内で基材が有する金属固有の質感を損失することなく色相を具現することができる。
【００３７】
さらに、前記表面処理された基材の金属材マトリックスはその種類や形態は特に制限されない。具体的には例えば、マグネシウムで構成されるマグネシウム基材を用いることができ、それ以外に表面にマグネシウムが分散された形態のステンレス鋼またはチタニウム（Ｔｉ）基材などを用いることができる。
【００３８】
また、前記表面処理された基材のトップコートとしては、金属、金属酸化物または金属水酸化物上のコーティングに適用可能なクリアコーティング剤であれば特に制限なく用いることができる。より具体的には、前記クリアコーティング剤としては、金属コーティングに適用可能な艶消しクリアコーティング剤または艶有り／艶消しクリアコーティング剤などが挙げられる。
【００３９】
本発明は他の一つの実施例において、
金属材マトリックス上に皮膜を形成する段階；
前記皮膜上に波長変換層を形成する段階；および
前記波長変換層上にトップコートを形成する段階を含む基材の表面処理方法を提供する。
【００４０】
以下、本発明に係る前記表面処理方法を各段階別により詳細に説明する。
【００４１】
まず、金属材マトリックス上に皮膜を形成する段階は、金属材マトリックス上に色相を具現する段階であって、前記色相は金属材マトリックス上に形成された皮膜によって具現され、前記皮膜は金属材マトリックスを水酸化溶液に浸漬することによって均一に形成され得る。
【００４２】
このとき、前記水酸化溶液としては、水酸化基（−ＯＨ基）を含む溶液であれば特に制限なく用いることができる。具体的には、前記水酸化溶液は、ＮａＯＨ、ＫＯＨ、Ｍｇ（ＯＨ）２、Ｃａ（ＯＨ）２およびＢａ（ＯＨ）２からなる群から選択される１種以上が溶解された水溶液を用いることができる。
【００４３】
一つの実施例において、マグネシウムを含む金属材マトリックスを対象に、水酸化溶液による発色速度、発色力および色相均一度を評価した。その結果、水酸化溶液にＮａＯＨが溶解された水溶液を用いた場合、蒸留水を用いた場合と対比して発色速度が４倍以上早いことが確認された。また、表面に発色される色相の発色力が優秀で、具現される色相が均一であった。このような結果から、ＮａＯＨなどの金属水酸化物が溶解された溶液を水酸化溶液として用いる場合、金属材マトリックス上に皮膜を迅速かつ均一に形成し、優れた発色力で色相を均一に具現することができることが分かる（実験例１参照）。
【００４４】
また、本発明に係る製造方法は、浸漬条件によりマトリックス表面に形成される皮膜の厚さを制御することができる。ここで、前記マトリックスは厚さによって熱伝導量が異なるため、マトリックスの厚さが異なる場合、同じ条件下で浸漬されたマトリックスであっても表面に形成される皮膜の厚さが異なり得る。したがって、マグネシウムを含むマトリックスの厚さにより浸漬条件を調節して皮膜の厚さを制御することが好ましい。
【００４５】
一つの例として、マグネシウムを含むマトリックスの厚さが０．４〜０．７Ｔである場合、前記水酸化溶液の濃度は、１重量％〜８０重量％、より具体的には１重量％〜７０重量％；５重量％〜５０重量％；１０重量％〜２０重量％；１重量％〜４０重量％；３０重量％〜６０重量％；１５重量％〜４５重量％または５重量％〜２０重量％であり得る。これとともに、前記水酸化溶液の温度は９０℃〜２００℃、より具体的には、１００℃〜１５０℃、より具体的に９５℃〜１１０℃であり得る。合わせて、浸漬時間は１分〜５００分、具体的には１０分〜９０分の間遂行され得る。本発明は、前記条件範囲で基材表面に経済的に多様な色相を具現することができる。
【００４６】
図１を参照すると、同じ条件下で金属材マトリックスの浸漬時間が経過するにつれて表面に形成される皮膜の平均厚さが増加し、発色される色相が転換されることを確認することができる。これは表面に具現される色相が皮膜の厚さにより転換されることを意味する。したがって、基材表面に具現される色相は、金属材マトリックスを浸漬させる水酸化溶液の濃度、温度および浸漬時間の調節を通じて皮膜の形成速度および平均厚さを制御することによって調節可能であることが分かる（実験例２参照）。
【００４７】
さらに、本発明に係る基材の表面処理方法において、
金属材マトリックス上に皮膜を形成する段階は、
金属材マトリックスをＮ１濃度の水酸化溶液で浸漬する第１浸漬段階；および
金属材マトリックスをＮｎ濃度の水酸化溶液で浸漬する第ｎ浸漬段階を含み、
第１および第ｎ浸漬段階で、水酸化溶液の濃度はそれぞれ独立的に下記の数学式１および２の条件を満足し、ｎは２以上６以下の整数である方法で遂行され得る：
［数学式１］
８≦Ｎ１≦２５
［数学式２］
｜Ｎｎ−１−Ｎｎ｜＞３
前記数学式１および２において、
Ｎ１およびＮｎは各段階別水酸化溶液の濃度を表わし、単位は重量％である。
【００４８】
前述した通り、金属材マトリックス上に皮膜を形成する段階は金属材マトリックスの表面に色相を具現する段階であって、形成される皮膜の厚さ調節を通じて発色される色相を調節することができる。このとき、前記皮膜の厚さは水酸化溶液の濃度により制御が可能であるため、金属材マトリックスを浸漬させる水酸化溶液の濃度を  Ｎ１〜Ｎｎ、具体的にＮ１〜Ｎ６；Ｎ１〜Ｎ５；Ｎ１〜Ｎ４；Ｎ１〜Ｎ３；またはＮ１〜Ｎ２；に細分化して順次浸漬する場合、表面に具現される色相の微細な色相差を調節することができる。
【００４９】
また、本発明に係る基材の表面処理方法は、金属材マトリックス上に皮膜を形成する段階の前に、表面を前処理する段階；および金属材マトリックス上に皮膜を形成する段階の後で、リンシングする段階のうちいずれか一つ以上の段階をさらに含むことができる。このとき、前記表面を前処理する段階は、金属材マトリックスを水酸化溶液に浸漬する前に表面をアルカリ洗浄液で処理して表面に残留する汚染物質を除去するか、研磨を遂行する段階である。このとき、前記アルカリ洗浄液としては、金属、金属酸化物または金属水酸化物の表面を洗浄のために当業界で通常的に用いられるものであれば、特に制限されない。また、前記研磨はバフィング（ｂｕｆｆｉｎｇ）、ポリッシング（ｐｏｌｉｓｈｉｎｇ）、ブラスティング（ｂｌａｓｔｉｎｇ）または電解研磨などによって遂行され得るがこれに制限されるものではない。本段階では、マグネシウムを含むマトリックス表面に存在する汚染物質やスケールなどを除去できるだけでなく、表面の表面エネルギーおよび／または表面状態、具体的に表面の微細構造変化を通じて皮膜形成速度を制御することができる。すなわち、研磨が遂行されたマトリックスに形成された皮膜の厚さは同じ条件下で形成された研磨が遂行されなかったマトリックスの皮膜厚さと異なり得、これに伴い、表面に発色される色相が互いに異なり得る。
【００５０】
これとともに、前記リンシングする段階は、金属材マトリックスを水酸化溶液に浸漬する段階の後で、表面をリンシングすることによって、表面に残留する水酸化溶液を除去する段階である。この段階ではマトリックス表面に残留する水酸化溶液を除去することによって残留水酸化溶液による追加的な皮膜形成を防止することができる。
【００５１】
次に、皮膜上に波長変換層を形成する段階は皮膜によって具現された色相がトップコートによって変色することを防止できる波長変換層を形成する段階である。
【００５２】
金属材マトリックス上に皮膜およびトップコートだけを順次形成する場合、色相を発する発色光がトップコートで再屈折および散乱され得るため、表面に具現された色相が変色する恐れがあり、変色する程度はトップコートの平均厚さにより異なり得る。例えば、トップコートが５μｍ〜２０μｍの平均厚さを有する場合、茶色に変色され得、３０μｍ以上の平均厚さを有する場合、黒色に変色され得る。しかし、本発明により皮膜とトップコートの間に波長変換層を導入する場合、波長変換層がトップコートによる発色光の屈折および散乱を最小化し、光反射を誘導して皮膜によって具現された色相の変色を防止することができる。
【００５３】
このとき、前記波長変換層は波長変換層を形成するために当業界で通常的に用いられる方法によって形成され得る。具体的には真空蒸着、スパッタリング、イオンメッキまたはイオンビーム蒸着などの方法によって形成され得る。
【００５４】
また、前記波長変換層としてはトップコートによる発色光の再屈折および散乱を最小化し、波長を反射することによって、皮膜によって発色される色相を維持できるものであれば、特に制限なく用いることができる。一つの例として、前記波長変換層は、アルミニウム（Ａｌ）、クロム（Ｃｒ）、チタニウム（Ｔｉ）、金（Ａｕ）、モリブデン（Ｍｏ）、銀（Ａｇ）、マンガン（Ｍｎ）、ジルコニウム（Ｚｒ）、パラジウム（Ｐｄ）、白金（Ｐｔ）、コバルト（Ｃｏ）、カドミウム（Ｃｄ）または銅（Ｃｕ）を含む金属、および前記金属のイオンからなる群から選択される１種以上の金属を含むことができる。
【００５５】
次に、波長変換層上にトップコートを形成する段階は基材の耐スクラッチおよび耐久性を向上させるために、波長変換層上に艶消しまたは艶有り／艶消しクリアコーティング剤を利用してトップコートを導入する段階である。
【００５６】
このとき、前記トップコートは、波長変換層上にトップコートを形成するために当業界で通常的に用いられる方法によって形成され得る。
【実施例】
【００５７】
以下、本発明を実施例および実験例によってより詳細に説明する。
【００５８】
ただし、下記の実施例および実験例は本発明を例示するだけのもので、本発明の内容は下記の実施例および実験例に限定されるものではない。
【００５９】
実施例１．
金属材マトリックスであるマグネシウムを含む試片（横１ｃｍ×縦１ｃｍ×０．４Ｔ）をアルカリ洗浄液に浸漬して脱脂し、脱脂された試片を１００℃、１０重量％ＮａＯＨ水溶液に５０分間浸漬した。その後、前記試片を蒸溜水でリンシングし、乾燥オーブンで乾燥させた後、スパッタ法を利用して１０ｎｍ〜２０ｎｍ厚さでクロム（Ｃｒ）層を形成した。前記クロム（Ｃｒ）層上に液相の艶消しクリア塗料を塗布し１２０℃−１５０℃オーブン乾燥して赤色の表面処理された試片を製造した。このとき、コーティングされた艶消しクリアの平均厚さは２５μｍである。
【００６０】
実施例２．
前記実施例１で試片を５０分間水酸化溶液浸漬する代わりに８５分間浸漬することを除いては、前記実施例１と同じ方法で遂行して緑色の表面処理された試片を製造した。
【００６１】
実施例３．
前記実施例１で試片を５０分間水酸化溶液浸漬する代わりに１０分間浸漬することを除いては、前記実施例１と同じ方法で遂行して銀色の表面処理された試片を製造した。製造された試片に対して透過電子顕微鏡撮影を遂行し、その結果を図２に示した。図２に示した通り、前記試片に形成されたクロム層の平均厚さ（Ｄ１）は約１０ｎｍであることが確認された。
【００６２】
実施例４．
前記実施例１で試片を５０分間水酸化溶液浸漬する代わりに１０分間浸漬し、クロム（Ｃｒ）層の代わりにアルミニウム（Ａｌ）層を形成することを除いては、前記実施例１と同じ方法で遂行して銀色の表面処理された試片を製造した。製造された試片に対して透過電子顕微鏡撮影を遂行し、その結果を図３に示した。図３に示した通り、前記試片に形成されたアルミニウム層の平均厚さ（Ｄ２）は約１３ｎｍであることが確認された。
【００６３】
比較例１．
金属材マトリックスであるマグネシウムを含む試片（横１ｃｍ×縦１ｃｍ×０．４Ｔ）をアルカリ洗浄液に浸漬して脱脂し、脱脂された試片を１００℃、１０重量％ＮａＯＨ水溶液に８５分間浸漬した。その後、前記試片を蒸溜水でリンシングし、乾燥オーブンで乾燥させた後、液相の艶消しクリア塗料を塗布し１２０℃−１５０℃オーブン乾燥して表面処理された試片を製造した。このとき、コーティングされた艶消しクリアの平均厚さは５μｍである。
【００６４】
比較例２．
前記比較例１でコーティングされた艶消しクリアの平均厚さが５μｍになるようにコーティングする代わりに３０μｍ以上になるようにコーティングすることを除いては前記比較例１と同じ方法で遂行して表面処理された試片を製造した。
【００６５】
実験例１．水酸化溶液の種類による基材の発色効率評価
水酸化溶液の種類によった発色処理された基材の発色速度および発色力を評価するために下記のような実験を遂行した。
【００６６】
金属材マトリックスであるマグネシウムを含む試片（横１ｃｍ×縦１ｃｍ×０．４Ｔ）をアルカリ洗浄液に浸漬して脱脂し、脱脂された試片を１００℃、１０重量％ＮａＯＨ水溶液または蒸溜水に４０分、１時間および２時間の間それぞれ浸漬させた。その後、試片を蒸溜水でリンシングし、乾燥オーブンで乾燥させて表面に具現される色相を目視で評価した。
【００６７】
その結果、１０重量％ＮａＯＨ水溶液に浸漬された試片は蒸溜水に浸漬された試片と対比して、発色速度が早かった。より具体的には、１０重量％ＮａＯＨ水溶液に浸漬された試片は浸漬１０分が経過した時点で銀色に発色し、その後黄色を経て４０分以内に橙色に発色した。しかし、蒸溜水に４０分間浸漬された試片の場合、表面の色相変化量が微小であり、発色未処理された基材と比較して色相差が小さく、１時間の間浸漬された試片は徐々に黄色に発色された。また、２時間の間浸漬された試片は黄色に発色されるものの、１０重量％ＮａＯＨ水溶液に浸漬された試片と対比して発色力が顕著に落ちるものと示された。
【００６８】
このような結果から、基材の表面処理はＮａＯＨ、ＫＯＨ、Ｍｇ（ＯＨ）２、Ｃａ（ＯＨ）２、Ｂａ（ＯＨ）２などを含む水酸化溶液で遂行した方が工程効率が優れるだけでなく、発色される色相の発色力が優秀であることが分かる。
【００６９】
実験例２．水酸化溶液浸漬時間による基材の発色評価
金属材マトリックスの水酸化溶液浸漬時間による発色程度を評価するために下記のような実験を遂行した。
【００７０】
金属材マトリックスであるマグネシウムを含む試片（横１ｃｍ×縦１ｃｍ×０．４Ｔ）をアルカリ洗浄液に浸漬して脱脂し、脱脂された試片を１００℃、１０重量％ＮａＯＨ溶液に２４０分間浸漬した。このとき、前記試片をＮａＯＨ水溶液に浸漬した直後、５〜１０分間隔で発色される色相を目視で評価した。また、試片の表面に生成された皮膜の成分および厚さを確認するために、浸漬１０分、１７０分および２４０分が経過した時点の試片を対象に、皮膜のＸ線回折分析および透過電子顕微鏡（ＴＥＭ）撮影を遂行した。前記結果は図１に示した。
【００７１】
本発明に係る表面処理された基材は、水酸化溶液に浸漬する時間により発色される色相が互いに異なるものと示された。より具体的には、発色処理されていない銀色の試片を水酸化溶液に浸漬すると、３０分が経過した後、黄色、橙色、赤色、紫色、藍色および緑色に順次発色され、このような色相変化は時間が経過するにつれて一定の周期を有して繰り返されるものと示された。
【００７２】
また、皮膜に対するＸ線回折分析を遂行した結果、三つの試片の皮膜すべてが、２θで表示される１８．５±１．０°、３８．０±１．０°、５０．５±１．０°、５８．５±１．０°、６２．０±１．０°および６８．５±１．０°の回折ピーク値を示し、ブル−サイト（ｂｒｕｃｉｔｅ）結晶型のマグネシウム水酸化物（Ｍｇ（ＯＨ）２）を含むことが確認された。
【００７３】
さらに、図１に示した通り、皮膜の平均厚さは浸漬された時間が経過するにつれてそれぞれ約２００ｎｍ、６００ｎｍおよび９００ｎｍに増加することが確認された。
【００７４】
このような結果から、本発明に係る表面処理された基材は、マグネシウム水酸化物（Ｍｇ（ＯＨ）２）を含有する皮膜を含むことによって発色されることが分かる。また、マグネシウムを含む金属材マトリックスの浸漬時間により表面に形成される皮膜の厚さを制御することができ、これを通じて発色される色相も調節できることが分かる。
【００７５】
実験例３．表面処理された基材の色相および色相均一度評価
本発明に係る表面処理された基材の色相および色相均一度を評価するために下記のような実験を遂行した。
【００７６】
実施例１、実施例２、比較例１および比較例２で表面処理された試片の色相を目視で評価した。また、実施例２で製造された試片上の任意の３地点Ａ〜Ｃを選定し、選定された地点に対してＣＩＥ色空間での色座標を測定し、測定された色座標から色座標偏差を求めて下記の表１に表わした。このとき、色座標偏差（ΔＥ＊）は下記の数学式３を利用して導き出した。
【００７７】
【数１】
0006286562.tif 000003
【００７８】
【表１】
0006286562.tif 000004
【００７９】
その結果、本発明に係る表面処理された基材は、波長変換層を含んで皮膜によって具現される色相がトップコート形成後にも維持されることが分かる。より具体的には、実施例１および実施例２で波長変換層を形成する前、皮膜によって表面に具現された色相はそれぞれ赤色および緑色であり、その後皮膜上に波長変換層およびトップコートを順次形成しても表面の色が変色されないことが確認された。これに反し、比較例１および比較例２の場合、トップコートを形成する前に表面に具現された色相はそれぞれ赤色および緑色であったが、皮膜上にトップコートが形成されると表面に具現された色相は変色するものと示された。このとき、変色する色相はトップコートの厚さにより茶色または黒色に変色した。
【００８０】
これは金属材マトリックス表面に入射される光は皮膜によって屈折および散乱されて発色光に転換されるが、比較例の試片の場合、前記発色光が再びトップコートを通過しながら再屈折および散乱を起こして変色が発色する反面、実施例の試片のように皮膜とトップコートの間に波長変換層が形成された場合、波長変換層が発色光の再屈折および散乱を最小化し、光反射を遂行することによって色相の変色を防止することを意味する。
【００８１】
また、表１に示された通り、本発明に係る表面処理された基材は、発色される色相が均一であることが分かる。より具体的には、波長変換層を含む実施例２の試片は試片上に存在する任意の３地点に対する平均色座標偏差が０．１４≦ΔＬ＊＜０．３４、０．０２≦Δａ＊＜０．３４および０．３４≦Δｂ＊＜０．４０および０．４２４≦ΔＥ＊＜０．５７８であるものと示された。これは本発明に係る発色処理されたマグネシウムの色相が均一に発色されることを意味する。
【００８２】
このような結果から基材の耐スクラッチ性および耐久性を向上させるために皮膜上にトップコートを形成する場合、色相の変色を防止できる波長変換層を皮膜とトップコートの間に形成しなければならず、波長変換層を含む表面処理された基材は色相が均一に具現されることが分かる。
【００８３】
したがって、本発明に係る表面処理された基材は、金属材マトリックス上に均一な厚さの皮膜を含んで色相を均一に具現することができる。また、前記皮膜上に波長変換層およびトップコートを順次含むことによって、皮膜によって具現された色相が変色することなく基材の耐スクラッチ性および耐久性を向上させることができる利点がある。
【産業上の利用可能性】
【００８４】
本発明に係る表面処理された基材は、金属材マトリックス上に均一な厚さの皮膜を含んで耐食性を向上させることができるだけでなく、表面に色相を均一に具現することができる。また、前記皮膜上に波長変換層およびトップコートを順次含むことによって、皮膜によって具現された色相が変色することなく基材の耐スクラッチ性および耐久性を向上させることができるため、マグネシウム素材が使われる建築外装材、自動車インテリア、特にモバイルフォンケース部品などの電気、電子部品材料分野において有用に使用され得る。
【図１】
0006286562.tif 000005
【図２】
0006286562.tif 000006
【図３】
0006286562.tif 000007